(57)【要約】【課題】高品質な酸化黒鉛を簡便に製造することができる方法を提供する。【解決手段】両性界面活性剤及び酸化黒鉛を含んで構成される炭素材料複合体を製造する方法であって、該製造方法は、黒鉛を酸化する工程、該酸化工程で得られた酸化黒鉛が分散してなる水系分散液と両性界面活性剤とを混合する工程、並びに、炭素材料複合体を精製する工程を含むことを特徴とする炭素材料複合体の製造方法。【選択図】なし【特許請求の範囲】
【請求項１】
両性界面活性剤及び酸化黒鉛を含んで構成される炭素材料複合体を製造する方法であって、
該製造方法は、黒鉛を酸化する工程、
該酸化工程で得られた酸化黒鉛が分散してなる水系分散液と両性界面活性剤とを混合する工程、並びに、
炭素材料複合体を精製する工程
を含むことを特徴とする炭素材料複合体の製造方法。
【請求項２】
前記精製工程は、ろ過、デカンテーション、遠心分離、及び、分液抽出からなる群より選択される少なくとも１種の方法により炭素材料複合体を精製する工程であることを特徴とする請求項１に記載の炭素材料複合体の製造方法。
【請求項３】
前記混合工程は、更に、非イオン性界面活性剤及び／又は陽イオン性界面活性剤を混合することを特徴とする請求項１又は２に記載の炭素材料複合体の製造方法。
【請求項４】
前記製造方法は、更に、前記精製工程で精製された炭素材料複合体に含まれる酸化黒鉛の層間を剥離する工程を含むことを特徴とする請求項１〜３のいずれかに記載の炭素材料複合体の製造方法。
【請求項５】
前記水系分散液は、水系分散液１００質量％に対して硫酸イオンを１質量％以上含有することを特徴とする請求項１〜４のいずれかに記載の炭素材料複合体の製造方法。
【請求項６】
非イオン性界面活性剤及び／又は陽イオン性界面活性剤と、両性界面活性剤と、酸化黒鉛とを含んで構成されることを特徴とする炭素材料複合体。
【請求項７】
請求項６に記載の炭素材料複合体が分散媒中に分散してなることを特徴とする分散体。
【請求項８】
酸化黒鉛を製造する方法であって、
該製造方法は、黒鉛を酸化する工程、
該酸化工程で得られた酸化黒鉛が分散してなる水系分散液と両性界面活性剤とを混合する工程、並びに、
酸化黒鉛を精製する工程
を含むことを特徴とする酸化黒鉛の製造方法。
【請求項９】
前記精製工程は、ろ過、デカンテーション、遠心分離、及び、分液抽出からなる群より選択される少なくとも１種の方法により酸化黒鉛を精製する工程であることを特徴とする請求項８に記載の酸化黒鉛の製造方法。
【発明の詳細な説明】
【技術分野】
【０００１】
本発明は、炭素材料複合体の製造方法に関する。より詳しくは、触媒、電池やキャパシタの電極活物質、熱電変換材料、導電性材料、発光材料、潤滑油用添加剤、高分子（樹脂）用添加剤、透過膜材料、抗菌材料、撥水材料、吸着材料等として好適に用いることができる炭素材料複合体の製造方法に関する。
【背景技術】
【０００２】
炭素材料は、硬度等の特性に優れ、半導体、電池、自動車、情報通信、産業機器等の分野で種々用いられている。
炭素材料の１種である酸化黒鉛は、ｓｐ２結合で結合した炭素原子が平面的に並んだ層状構造をもつ黒鉛を酸化し、酸素含有官能基を付与したものであり、その特異な構造や物性のために数多くの研究がなされている。酸化黒鉛は、触媒、電池やキャパシタの電極活物質、熱電変換材料、導電性材料、発光材料、潤滑油用添加剤、高分子用添加剤、透過膜材料、抗菌材料、撥水材料、吸着材料等の種々の用途に用いることが期待されている。
【０００３】
酸化黒鉛の製造方法としては、黒鉛を酸溶媒中で強力な酸化剤と作用させることで酸化黒鉛を合成する方法が一般的であり、酸化剤として硫酸と過マンガン酸カリウムを用いるＨｕｍｍｅｒｓ法が知られている（非特許文献１参照）。またその他の方法として、硝酸と塩素酸カリウムを用いるＢｒｏｄｉｅ法、酸化剤として硫酸、硝酸と塩素酸カリウムを用いるＳｔａｕｄｅｎｍａｉｅｒ法等が知られている。
【０００４】
例えば、酸化黒鉛誘導体の製造方法として、黒鉛を酸化する工程と、酸化黒鉛誘導体を得る工程との間に、酸化工程で得られる酸化黒鉛を含む反応液に、水に対する溶解度が０．０１％以上であって、かつ、水と任意には混和しない溶媒を添加した後、酸化黒鉛含有組成物を分離することが開示されている（特許文献１参照）。
ところで、酸化グラフェン（酸化黒鉛）を特定のアミンオキシドで修飾することが開示されている（非特許文献２参照）。また、酸化グラフェンの懸濁液に特定のベタインの水溶液を添加することが開示されている（非特許文献３参照）。
【先行技術文献】
【特許文献】
【０００５】
【特許文献１】国際公開第２０１７／０８２２６３号
【非特許文献】
【０００６】
【非特許文献１】William S. Hummers, et.al, J. Am. Chem. Soc, 1958, 80, 1339.
【非特許文献２】Wensheng Gao, et.al, RSC Adv. 2017, 7, 31085-31092
【非特許文献３】Zonghua Wang, et.al, Electrochimica Acta 160 (2015) 288-295
【発明の概要】
【発明が解決しようとする課題】
【０００７】
上記のとおり、炭素材料の１種である酸化黒鉛の製造方法として種々の方法が知られているが、酸化工程で酸化黒鉛を得た後、酸化黒鉛を反応溶液中から精製することが一般的であり、通常は遠心分離を繰り返して行ったり、反応液をろ過したりする。前者の場合、工程が煩雑になるとともに廃液の量が多くなるといった課題があり、後者の場合、フィルターが目詰まりしやすいという課題があった。いずれの場合も、精製に手間がかかるため、高コスト化し、酸化黒鉛を製造する場合に効率的な生産の面から改善の余地があった。これに対して、特許文献１に記載の方法は、水層・有機層の液／液分離により酸化黒鉛の分離を効率的に行うことが可能となり、高品質な酸化黒鉛を簡便に得ることができるものである。一方、酸化黒鉛を工業的に製造するうえで、酸化黒鉛の分離工程、特にろ過工程を更に効率的に行い、高品質な酸化黒鉛をより簡便に製造することが強く望まれていた。
【０００８】
本発明は、上記現状に鑑みてなされたものでもあり、高品質な酸化黒鉛を簡便に製造することができる方法を提供することを目的とする。
【課題を解決するための手段】
【０００９】
本発明者らは、高品質な酸化黒鉛をより簡便に製造することができる方法について種々検討し、酸化工程で得られる酸化黒鉛が分散してなる水系分散液からの酸化黒鉛の精製の際に、水系分散液と両性界面活性剤とを混合する工程、並びに、両性界面活性剤及び酸化黒鉛を含んで構成される炭素材料複合体を精製する工程により、水系分散液中に酸が残留していても両性界面活性剤の作用によって炭素材料複合体が凝集し、分散性の低い大きな凝集体となり、水系分散液をろ過してもフィルターの目詰まりが起こりにくい等、精製に要する時間が非常に短くなるとともに、酸を充分に除去することができ、炭素材料複合体を極めて効率的に精製できることを見出した。この理由は、以下の通りであると考えられる。先ず、酸が残留していても両性界面活性剤の作用によって炭素材料複合体が凝集する作用について、酸化工程で得られる酸化黒鉛が分散してなる水系分散液と、両性界面活性剤とを混合すると、酸化黒鉛と両性界面活性剤とが相互作用し、両性界面活性剤及び酸化黒鉛を含んで構成される炭素材料複合体として凝集させることで、酸や塩などの水溶性の不純物から容易に分離することができる。すなわち、酸化工程後の水系分散液（反応液）に両性界面活性剤を混合することで、簡便に不純物を除去することが可能である。本発明者らは、このような精製方法により、高品質な炭素材料複合体を低コストかつ簡便に製造することが可能となり、この方法を特に炭素材料複合体の工業的製造に適用した場合に当該効果が顕著なものとなることを見出し、上記課題をみごとに解決することができることに想到し、本発明に到達したものである。
【００１０】
また本発明者らは、上記酸化工程、上記混合工程、及び、上記精製工程を経て得られる炭素材料複合体は、分散媒中でその層間を好適に剥離できることを見出した。この理由は、酸化黒鉛の表面を両性界面活性剤で修飾することで、後述するように酸化黒鉛の表面側に疎水性基及び陰イオン電離基が向き、比較的極性が高い有機分散媒との相互作用が高まることで両性界面活性剤及び酸化黒鉛を含んで構成される炭素材料複合体が該有機分散媒中で分散するようになり、酸化黒鉛の層間剥離が可能となるためであると考えられる。
本発明者らは、このような方法により、高品質な炭素材料複合体を低コストかつ簡便に製造することが可能となることを見出した。
【００１１】
また本発明者らは、酸化工程で得られる酸化黒鉛が分散してなる水系分散液に、両性界面活性剤に加えて非イオン性界面活性剤を混合する工程、並びに、非イオン性界面活性剤、両性界面活性剤、及び、酸化黒鉛を含んで構成される炭素材料複合体を精製する工程により、水系分散液中に酸が残留していても非イオン性界面活性剤及び両性界面活性剤の作用によって炭素材料複合体が凝集し、分散性の低い大きな凝集体となり、水系分散液をろ過してもフィルターの目詰まりが起こりにくい等、精製に要する時間が非常に短くなるとともに、酸を充分に除去することができ、炭素材料複合体を極めて効率的に精製できることを見出した。また両性界面活性剤のみを加えた酸化黒鉛では比較的高い極性の有機溶媒中で特に好適に剥離できるのに対し、非イオン性界面活性剤を同時に混合したものでは、極性及び疎水性を制御可能であり、水やメタノール等の高極性分散媒中での層間剥離に特に好適であることを見出した。この理由は、凝集力の弱い非イオン性界面活性剤による炭素材料複合体の凝集はあまり強固ではないので、高極性分散媒中でも剥離工程を経ることで容易に凝集を解き、再度分散媒に分散させることができるためと考えられる。すなわち、両性界面活性剤だけでなく、非イオン性界面活性剤を併用することで、分散性を制御可能である。
【００１２】
更に、本発明者らは、酸化工程で得られる酸化黒鉛が分散してなる水系分散液に、両性界面活性剤に加えて陽イオン性界面活性剤を混合する工程、並びに、陽イオン性界面活性剤、両性界面活性剤、及び、酸化黒鉛を含んで構成される炭素材料複合体を精製する工程により、水系分散液中に酸が残留していても陽イオン性界面活性剤及び両性界面活性剤の作用によって炭素材料複合体が凝集し、分散性の低い大きな凝集体となり、水系分散液をろ過してもフィルターの目詰まりが起こりにくい等、精製に要する時間が非常に短くなるとともに、酸を充分に除去することができ、炭素材料複合体を極めて効率的に精製できることを見出した。また両性界面活性剤のみを加えた酸化黒鉛では比較的高い極性の有機溶媒中で特に好適に剥離できるのに対し、陽イオン性界面活性剤を同時に混合したものでは、極性および疎水性を制御可能であり、炭素数４〜１２程度の高級アルコール等の中程度の極性分散媒中での層間剥離に特に好適であることを見出した。
【００１３】
また更に、本発明者らは、酸化工程で得られる酸化黒鉛が分散してなる水系分散液に、両性界面活性剤に加えて非イオン性界面活性剤及び陽イオン性界面活性剤を混合し、両性界面活性剤、非イオン性界面活性剤、及び、陽イオン性界面活性剤を各種割合で混合することで、上記性質を利用し、炭素材料複合体の極性、疎水性を制御することが可能であることを見出した。例えば両性界面活性剤のみ、両性界面活性剤及び非イオン性界面活性剤の組み合わせ、両性界面活性剤及び陽イオン性界面活性剤の組み合わせでは特に好適とは言えなかった鎖状エステル系の分散媒中でも層間剥離に特に好適であることを見出した。すなわち両性界面活性剤、非イオン性界面活性剤、及び、陽イオン性界面活性剤を各種割合で混合することで、種々の溶媒、例えば各種官能基を持つ溶媒や、特に疎水性溶媒、親水性溶媒、両親媒性溶媒や、低沸点溶媒、高沸点溶媒等の溶媒中で剥離可能であると共に、種々の溶媒の分散体が調整可能となる。
【００１４】
更に、本発明者らは、両性界面活性剤が、第４級アンモニウム塩基のような、酸化工程で得られる酸化黒鉛が分散してなる水系分散液中で実質的に陽イオンに電離する基（陽イオン電離基）、及び、カルボン酸（塩）基、スルホン酸（塩）基、リン酸（塩）基のような、酸化工程で得られる酸化黒鉛が分散してなる水系分散液中で実質的に陰イオンに電離する基（陰イオン電離基）の他、ポリオキシアルキレン基等の比較的極性が低い低極性親水性基を有することで、疎水性や極性の程度を調整でき、このような特定の両性界面活性剤単独によって前述のような両性界面活性剤と非イオン性界面活性剤とを併用した場合と同様の効果を発揮することが出来ることを見出した。
【００１５】
すなわち本発明は、両性界面活性剤及び酸化黒鉛を含んで構成される炭素材料複合体を製造する方法であって、該製造方法は、黒鉛を酸化する工程、該酸化工程で得られた酸化黒鉛が分散してなる水系分散液と両性界面活性剤とを混合する工程、並びに、炭素材料複合体を精製する工程を含むことを特徴とする炭素材料複合体の製造方法である。
本発明の炭素材料複合体の製造方法は、上記混合工程が、更に、非イオン性界面活性剤及び／又は陽イオン性界面活性剤を混合することが好ましい。
本発明の炭素材料複合体の製造方法は、上記両性界面活性剤が、陽イオン電離基、陰イオン電離基、及び、該陽イオン電離基又は該陰イオン電離基よりも極性が低い親水性基を有することが好ましい。
【００１６】
本発明はまた、酸化黒鉛を製造する方法であって、該製造方法は、黒鉛を酸化する工程、該酸化工程で得られた酸化黒鉛が分散してなる水系分散液と両性界面活性剤とを混合する工程、並びに、酸化黒鉛を精製する工程を含む酸化黒鉛の製造方法でもある。
【００１７】
なお、本発明の炭素材料複合体の製造方法又は本発明の酸化黒鉛の製造方法の好ましい一実施形態では、上記精製工程は、ろ過、デカンテーション、遠心分離、及び、分液抽出からなる群より選択される少なくとも１種の方法により炭素材料複合体又は酸化黒鉛を精製する工程である。
【発明の効果】
【００１８】
本発明の炭素材料複合体の製造方法により、高品質な炭素材料複合体を低コストで簡便に得ることができる。また得られた炭素材料複合体は、分散媒に非常によく分散できる。また、必要な場合は、本発明に係る界面活性剤を適宜組み合わせることで、炭素材料複合体の極性、疎水性を調整でき、炭素材料複合体を、用途に応じた適切な分散媒中で分散させたり層間剥離させたりするのに好適なものとすることができる。例えば、非イオン性界面活性剤及び／又は陽イオン性界面活性剤と、両性界面活性剤と、酸化黒鉛とを含んで構成される炭素材料複合体は、水を含む高極性分散媒中に分散させた場合であってもその層間を好適に剥離することができる。また得られた炭素材料複合体は樹脂系の分散媒に非常に良く分散できる。上述のとおりの効果により一般的な水系溶媒や有機溶媒だけでなく、樹脂前駆体であるモノマー等の樹脂系の分散媒に対しても非常に良く分散することが出来る。同様に必要な場合は、本発明に係る界面活性剤を適宜組み合わせることで、炭素材料複合体の極性、疎水性を調整でき、炭素材料複合体を、用途に応じた適切な樹脂系の分散媒中で分散させるのに好適なものとすることができる。
【発明を実施するための形態】
【００１９】
以下に本発明を詳述する。
なお、以下において段落に分けて記載される個々の本発明の好ましい特徴を２つ以上組み合わせた形態も、本発明の好ましい形態である。
【００２０】
＜炭素材料複合体の製造方法＞
本発明の炭素材料複合体の製造方法における、上記酸化工程以降の各工程の順序については特に限定されないが、必要に応じて後述する酸化反応停止（クエンチ）工程を行った後、上記混合工程、上記精製工程をこの順で行うことが特に好ましい。また、上記混合工程前に更に酸化黒鉛の精製工程を適宜行ってもよく、例えば、必要に応じて酸化反応停止工程を行った後、酸化黒鉛の精製工程、上記混合工程、上記精製工程（炭素材料複合体の精製工程）をこの順で行ってもよい。更に、後述するように上記精製工程を混合工程の途中で行ってもよく（例えば、界面活性剤の一部を混合する工程を第１混合工程とし、残りの界面活性剤を混合する工程を第２混合工程とした場合に、上記精製工程を第１混合工程と第２混合工程との間で行ってもよく）、必要に応じて酸化反応停止工程を行った後、上記第１混合工程、上記精製工程、上記第２混合工程をこの順で行ってもよい。
【００２１】
本発明の炭素材料複合体の製造方法により得られる炭素材料複合体は、両性界面活性剤及び酸化黒鉛を含んで構成され、更に、非イオン性界面活性剤及び／又は陽イオン性界面活性剤を含んでいてもよい。
中でも、本発明の炭素材料複合体の製造方法により得られる炭素材料複合体の好ましい一実施形態では、両性界面活性剤と非イオン性界面活性剤及び／又は陽イオン性界面活性剤と酸化黒鉛とを含んで構成される。
例えば、第３の本発明の炭素材料複合体の製造方法により得られる炭素材料複合体は、両性界面活性剤及び酸化黒鉛を含んで構成され、更に、非イオン性界面活性剤及び／又は陽イオン性界面活性剤を含んでいてもよい。
上記酸化黒鉛は、グラフェン、黒鉛（グラファイト）等の黒鉛質の炭素材料を酸化することにより酸素が結合したもの（該炭素材料に酸素が結合したもの）であり、該酸素は黒鉛質の炭素材料に対しカルボキシル基、カルボニル基、水酸基、エポキシ基等の置換基として存在している。
上記酸化黒鉛は、グラフェンの炭素に酸素が結合した酸化グラフェンであることが好ましい。
なお、一般的にグラフェンとは、ｓｐ２結合で結合した炭素原子が平面的に並んだ１層からなるシートをいい、グラフェンシートが多数積層されたものはグラファイトといわれるが、本発明における酸化グラフェンには、炭素原子１層のみからなるシートだけではなく、２層〜１００層程度積層した構造を有するものも含まれる。該酸化グラフェンは、炭素原子１層のみからなるシートであるか、又は、２層〜２０層程度積層した構造を有するものであることが好ましい。
上記酸化黒鉛は、更に、硫黄含有基、窒素含有基等の官能基を有していてもよいが、全構成元素に対する炭素、水素、及び、酸素の構成元素としての含有率が９７モル％以上であることが好ましく、９９モル％以上であることがより好ましく、酸化黒鉛が炭素、水素、及び、酸素のみを構成元素とするものであることが更に好ましい。
【００２２】
以下では、先ず、本発明の炭素材料複合体の製造方法における、酸化工程で得られる酸化黒鉛が分散してなる水系分散液と、両性界面活性剤、あるいは、両性界面活性剤並びに非イオン性界面活性剤及び／又は陽イオン性界面活性剤とを混合する混合工程、炭素材料複合体を精製する精製工程について順に説明するが、後述するように精製工程を混合工程の途中で行ってもよい（例えば、界面活性剤の一部を混合する工程を第１混合工程とし、残りの界面活性剤を混合する工程を第２混合工程とした場合に、精製工程を第１混合工程と第２混合工程との間で行ってもよい）ことから、混合工程の説明中に精製工程についても説明する。次いで、精製工程で精製された炭素材料複合体に含まれる酸化黒鉛の層間を剥離する工程、精製工程前の黒鉛を酸化する工程について説明する。
【００２３】
（混合工程）
本発明の製造方法は、酸化工程で得られた酸化黒鉛が分散してなる水系分散液と、両性界面活性剤とを混合する混合工程を含む。
該混合工程では、水系分散液に両性界面活性剤を添加してもよく、両性界面活性剤に水系分散液を添加してもよく、容器に対して水系分散液と両性界面活性剤を同時に添加してもよい。また、本明細書中、混合方法は、特に限定されず、公知の方法で適宜行うことが可能であるが、例えば、撹拌や超音波処理を行ったり、公知の分散機を用いたりして固形分を均一に分散させることが好ましい。
【００２４】
上記酸化工程で得られた酸化黒鉛が分散してなる水系分散液は、酸化工程直後の反応組成物であってもよく、その後の濃縮工程で反応組成物から硫酸を除去したり、酸化反応停止（クエンチ）工程で反応組成物に水及び／又は過酸化水素水を添加したりした液であってもよいが、例えば酸化反応停止工程で反応組成物に水及び／又は過酸化水素水を添加した液であることが好ましい。
なお、水系分散液は、分散媒として水を含有していれば良く、その他に水と混和する有機分散媒を更に含有していてもよいが、炭素材料複合体の凝集し易さの観点から、有機分散媒を含有しないことが好ましい。
【００２５】
本明細書中、両性界面活性剤は、一般的に界面活性剤と称される疎水性基と親水性基とを有する化合物のうち、親水性基として陽イオン電離基及び陰イオン電離基を有するものであり、言い換えれば、酸化工程で得られる酸化黒鉛が分散してなる水系分散液中で実質的に両性イオンに電離するものである。
酸化黒鉛は、このような両性界面活性剤の陽イオン電離基と相互作用する。これにより、両性界面活性剤の疎水性基及び陰イオン電離基が外側を向いて酸化黒鉛の表面がややアニオン性となり、比較的極性の高い有機分散媒との相互作用を高め層間剥離を可能とする。
【００２６】
上記両性界面活性剤の疎水性基としては、例えば脂肪族炭化水素基、芳香族炭化水素基等の炭化水素基が好ましいものとして挙げられる。炭化水素基の炭素数は、３以上であることがより好ましく、４以上であることが更に好ましく、５以上であることが特に好ましい。炭化水素基の炭素数は、例えば２４以下であることが好ましい。また、両性界面活性剤は、親水性基として、陽イオン電離基及び陰イオン電離基を含む。陽イオン電離基としては、例えば第４級アンモニウム塩基、ピリジニウム塩基、アミン基等が好ましいものとして挙げられる。陰イオン電離基としては、例えばカルボン酸（塩）基、スルホン酸（塩）基、リン酸（塩）基等が好ましいものとして挙げられる。さらに疎水性基、陽イオン電離基、陰イオン電離基は各一種類ずつである必要はない。例えば両性界面活性剤は、陽イオン電離基及び陰イオン電離基（いずれも高極性親水性基）の他に同分子内にポリオキシアルキレン基（例えばポリオキシエチレン基、ポリオキシプロピレン基）、エーテル基、エステル基、水酸基等の比較的小さな極性をもつ官能基（低極性親水性基）を有していてもよい。両性界面活性剤が、陽イオン電離基、陰イオン電離基、及び、該陽イオン電離基又は該陰イオン電離基よりも極性が低い親水性基を有することで、疎水性や極性の程度を調整でき、一分子（両性界面活性剤）のみにより前述のような両性界面活性剤と非イオン性界面活性剤とを混合した場合と同様の効果を発揮することが出来る。すなわち、両性界面活性剤は、陽イオン電離基、陰イオン電離基、及び、該陽イオン電離基又は該陰イオン電離基よりも極性が低い親水性基を有することが好ましい。該極性が低い親水性基は、ポリオキシアルキレン基、エーテル基、エステル基、水酸基等が挙げられ、好ましくは、アルキレン基の炭素数が２〜３であるポリオキシアルキレン基である。また、例えば、両性界面活性剤が陽イオン電離基を複数有することでも、疎水性や極性の程度を調整でき、このような特定の両性界面活性剤単独によって前述のような両性界面活性剤と陽イオン性界面活性剤とを併用した場合と同様の効果を発揮することが出来る。
【００２７】
上記両性界面活性剤としては、例えば、アルキルジメチルアミノ酢酸ベタイン、アルキルジメチルアミンオキシド、アルキルカルボキシメチルイミダゾリニウムベタイン、アルキルアミドプロピルベタイン、アルキルスルホベタイン等が挙げられ、これらの１種又は２種以上を用いることができる。該両性界面活性剤は、中でも、アルキルジメチルアミノ酢酸ベタインが好ましく、ラウリルジメチルアミノ酢酸ベタイン（ラウリルベタイン）がより好ましい。陽イオン電離基が塩である場合、塩としては、好ましくはハロゲン化物およびヒドロキシドが挙げられ、ハロゲン化物の中でも塩化物が好ましい。陰イオン電離基が塩である場合、塩としては、好ましくはアルカリ金属塩が挙げられ、アルカリ金属塩の中でもナトリウム塩、カリウム塩が好ましい。
【００２８】
上記混合工程において酸化黒鉛が分散してなる水系分散液と混合する両性界面活性剤の量は適宜設定すればよいが、酸化黒鉛が分散してなる水系分散液中の酸化黒鉛１００質量％に対して１０〜１０００質量％であることが好ましい。両性界面活性剤の量は、より好ましくは、酸化黒鉛が分散してなる水系分散液中の酸化黒鉛１００質量％に対して２０〜７００質量％であり、更に好ましくは２５〜６００質量％であり、特に好ましくは３０〜５００質量％である。
【００２９】
本発明の製造方法において、上記混合工程は、更に、非イオン性界面活性剤及び／又は陽イオン性界面活性剤を混合することが好ましい。これにより、上述したように、後の精製工程において、精製に要する時間がより短くなるとともに、酸をより充分に除去することができ、炭素材料複合体を極めて効率的に精製できる。また、各種分散媒中でも炭素材料複合体に含まれる酸化黒鉛の層間剥離が可能となる。
上記混合工程が更に非イオン性界面活性剤及び／又は陽イオン性界面活性剤を混合する場合、混合の順序は特に限定されないが、例えば酸化工程で得られた酸化黒鉛が分散してなる水系分散液と非イオン性界面活性剤及び／又は陽イオン性界面活性剤とを混合する第１混合工程、並びに、非イオン性界面活性剤及び／又は陽イオン性界面活性剤、及び、酸化黒鉛が分散してなる水系分散液と両性界面活性剤とを混合する第２混合工程を含むものであってもよく、酸化工程で得られた酸化黒鉛が分散してなる水系分散液に、非イオン性界面活性剤及び／又は陽イオン性界面活性剤、及び、両性界面活性剤を同時に混合するものであってもよい。
【００３０】
上記混合工程の途中で、精製工程を行ってもよい。すなわち、界面活性剤の一部を混合する工程を第１混合工程とし、残りの界面活性剤を混合する工程を第２混合工程とした場合に、精製工程を第１混合工程と第２混合工程との間で行ってもよい。例えば、上記混合工程が、酸化工程で得られた酸化黒鉛が分散してなる水系分散液と非イオン性界面活性剤及び／又は陽イオン性界面活性剤とを混合する第１混合工程、及び、非イオン性界面活性剤及び／又は陽イオン性界面活性剤、及び、酸化黒鉛が分散してなる水系分散液と両性界面活性剤とを混合する第２混合工程を含む場合、第１混合工程と第２混合工程との間に、第１混合工程で得られた混合液から、非イオン性界面活性剤及び／又は陽イオン性界面活性剤、及び、酸化黒鉛を含んで構成される炭素材料複合体を精製する工程を含んでいてもよい。なお、精製工程は特に限定されず、従来公知の方法を適宜用いることができるが、例えばろ過、デカンテーション、遠心分離、及び、分液抽出からなる群より選択される少なくとも１種の方法より精製する工程であることが好ましい。このように、第１混合工程と第２混合工程との間で予め硫酸を充分に洗い除いてもよく、これにより、続く第２混合工程において、酸化黒鉛の酸基が電離し、両性界面活性剤との相互作用がより強くなり、その結果、有機分散媒中で酸化黒鉛の層間を剥離する効果が顕著なものとなる。また、第１混合工程と第２混合工程との間に、例えばろ過、デカンテーション、遠心分離、及び、分液抽出からなる群より選択される少なくとも１種の方法により炭素材料複合体を精製した後、必要に応じて更に水洗を行ってもよい。精製工程については、混合工程の説明の後に詳しく説明する。
【００３１】
なお、上記第１混合工程は、水系分散液に非イオン性界面活性剤及び／又は陽イオン性界面活性剤を添加するものであってもよく、非イオン性界面活性剤及び／又は陽イオン性界面活性剤に水系分散液を添加するものであってもよく、容器に対して水系分散液と非イオン性界面活性剤及び／又は陽イオン性界面活性剤を同時に添加するものであってもよい。第２混合工程についても同様であり、水系分散液に両性界面活性剤を添加するものであってもよく、両性界面活性剤に水系分散液を添加するものであってもよく、容器に対して水系分散液と両性界面活性剤を同時に添加するものであってもよい。
【００３２】
上記酸化工程で得られた酸化黒鉛が分散してなる水系分散液に、非イオン性界面活性剤及び／又は陽イオン性界面活性剤、及び、両性界面活性剤を同時に混合する場合、例えば、水系分散液に非イオン性界面活性剤及び／又は陽イオン性界面活性剤と両性界面活性剤とをそれぞれ同時に添加してもよく、容器に対して水系分散液と非イオン性界面活性剤及び／又は陽イオン性界面活性剤と両性界面活性剤とをそれぞれ同時に添加してもよい。
【００３３】
上記酸化工程で得られた酸化黒鉛が分散してなる水系分散液に、非イオン性界面活性剤及び／又は陽イオン性界面活性剤、及び、両性界面活性剤を同時に混合する場合、例えば、水系分散液に非イオン性界面活性剤及び／又は陽イオン性界面活性剤と両性界面活性剤とをそれぞれ同時に添加してもよく、容器に対して水系分散液と非イオン性界面活性剤及び／又は陽イオン性界面活性剤と両性界面活性剤とをそれぞれ同時に添加してもよい。
【００３４】
本明細書中、非イオン性界面活性剤は、一般的に界面活性剤と称される疎水性基と親水性基とを有する化合物のうち、酸化工程で得られる酸化黒鉛が分散してなる水系分散液中で実質的にイオンに電離しないものである。また、本明細書中、陽イオン界面活性剤は一般的に界面活性剤と称される疎水性基と親水性基とを有する化合物のうち、親水性基として陽イオン電離基を有し、かつ陰イオン電離基を有しないものであり、言い換えれば、酸化工程で得られる酸化黒鉛が分散してなる水系分散液中で実質的に陽イオンに電離するものである。
酸化黒鉛は、このような非イオン性界面活性剤及び／又は陽イオン性界面活性剤と疎水的相互作用及び／又はイオン性相互作用し、凝集する。これにより、ろ過等の精製工程を効率的に行うことができ、炭素材料複合体の製造を低コスト化できる。
【００３５】
上記非イオン性界面活性剤及び陽イオン性界面活性剤の疎水性基としては、例えば脂肪族炭化水素基、芳香族炭化水素基等の炭化水素基が好ましいものとして挙げられる。炭化水素基の炭素数は、３以上であることがより好ましく、４以上であることが更に好ましく、５以上であることが一層好ましく、６以上であることがより一層好ましく、９以上であることが特に好ましい。炭化水素基の炭素数は、例えば２４以下であることが好ましい。また、非イオン性界面活性剤及び陽イオン性界面活性剤の親水性基としては、例えばアルキレンオキシド基、エーテル基、エステル基、アミド基、水酸基等が好ましいものとして挙げられる。アルキレンオキシド基は、エチレンオキシド基であることがより好ましい。
【００３６】
上記非イオン性界面活性剤としては、例えば、ポリオキシエチレンアルキルエーテル、ポリオキシエチレンアルケニルエーテル、ポリオキシエチレンアルキルフェニルエーテル、高級脂肪酸アルカノールアミド又はそのエチレンオキシド付加物、ショ糖脂肪酸エステル、アルキルグリコキシド、脂肪酸グリセリンモノエステル、アルコールエトキシレート、ソルビタンエステル類、ポリオキシエチレンソルビタンエステル類、又は、これらの誘導体等が好ましいものとして挙げられ、これらの１種又は２種以上を用いることができる。例えば、非イオン性界面活性剤は、アルコールエトキシレートがもつ（ポリ）エチレングリコール鎖の末端に水酸基（−ＯＨ）を有するもの（例えば、ソフタノール５０、ソフタノール１２０〔株式会社日本触媒製〕）、ポリオキシエチレンソルビタンエステル類（例えば、ニューコール８５〔日本乳化剤株式会社製〕）であることが特に好ましい。
【００３７】
上記陽イオン性界面活性剤としては、例えば、ベンザルコニウム塩、トリブチルメチルアンモニウム塩、ジメチルジステアリルアンモニウム塩、トリメチルステアリルアンモニウム塩、ベンジルトリブチルアンモニウム塩、トリス（ポリオキシアルキレン）ドデシルアンモニウム塩（例えば、テクスノールＬ７〔日本乳化剤株式会社製〕）などの第４級アンモニウム塩；ラウリル（ドデシル）ピリジニウム塩、セチルピリジニウム塩等のピリジニウム塩；ステアラミドプロピルジメチルアミン、ステアラミドエチルジエチルアミン等の脂肪酸アミドアミン；ステアロキシプロピルジメチルアミン等のアルキルエーテルアミン；ポリオキシエチレンアルキルアミン、アルキルイミダゾリン等が好ましいものとして挙げられ、これらの１種又は２種以上を用いることができる。中でも、陽イオン性界面活性剤は、第４級アンモニウム塩、ピリジニウム塩であることが好ましい。第４級アンモニウム塩、ピリジニウム塩の塩としては、ハロゲン化物及びヒドロキシドが挙げられ、ハロゲン化物の中でも塩化物が好ましい。
【００３８】
上記混合工程において水系分散液と混合する非イオン性界面活性剤及び／又は陽イオン性界面活性剤の量は適宜設定すればよいが、水系分散液中の酸化黒鉛１００質量％に対して１０〜１０００質量％であることが好ましい。非イオン性界面活性剤及び／又は陽イオン性界面活性剤の量は、より好ましくは、酸化黒鉛を含む水系分散液中の酸化黒鉛１００質量％に対して２０〜７００質量％であり、更に好ましくは３０〜６００質量％であり、特に好ましくは４０〜５００質量％である。
なお、非イオン性界面活性剤及び／又は陽イオン性界面活性剤の量とは、非イオン性界面活性剤と陽イオン性界面活性剤を併用する場合は、合計量である。
【００３９】
本発明の炭素材料複合体の製造方法において、両性界面活性剤と混合される上記水系分散液は、水系分散液１００質量％に対して硫酸イオンを１質量％以上含有することが好ましい。
上記硫酸イオンの含有量は、３質量％以上であることがより好ましく、５質量％以上であることが更に好ましい。また、該硫酸イオンの含有量は、９０質量％以下であることが好ましく、７０質量％以下であることがより好ましい。
上記硫酸イオンの含有量は、硫酸由来の硫酸イオンと、硫酸塩由来の硫酸イオンとの合計含有量である。
更に、上記水系分散液は、ｐＨが２以下であることが好ましく、１．５以下であることがより好ましい。ｐＨは、その下限値は特に限定されないが、通常−１以上である。
本発明の炭素材料複合体の製造方法では、混合工程で更に非イオン性界面活性剤及び／又は陽イオン性界面活性剤を混合した場合、酸化工程等で用いた硫酸等の強酸存在下で、非イオン性界面活性剤及び／又は陽イオン性界面活性剤が酸化黒鉛と相互作用して凝集するという意外な作用が発現し、本発明の効果をより顕著に発揮できる。
【００４０】
本発明の炭素材料複合体の製造方法において、酸化工程で得られた酸化黒鉛が分散してなる水系分散液（界面活性剤との混合前の水系分散液）は、水系分散液１００質量％に対して水濃度が２０質量％以上であることが好ましい。
上記水濃度は、２５質量％以上であることがより好ましく、３０質量％以上であることが更に好ましく、３５質量％以上であることが特に好ましい。
このような水濃度の範囲内とすることで、酸化工程等で用いた硫酸存在下であっても、両性界面活性剤が酸化黒鉛と相互作用して凝集するという意外な作用がより充分に発現し、本発明の効果がより優れたものになる。
また上記水濃度は、例えば、９９質量％以下であることが好ましく、９５質量％以下であることがより好ましい。
【００４１】
本発明の炭素材料複合体の製造方法では、混合工程で更に非イオン性界面活性剤及び／又は陽イオン性界面活性剤を混合した場合、酸化工程等で用いた硫酸等の強酸存在下で、非イオン性界面活性剤が酸化黒鉛と相互作用して凝集するという意外な作用がより一層発現し、本発明の効果がより一層優れたものとなる。中でも、混合工程で更に非イオン性界面活性剤を混合した場合、上記作用が更に一層発現し、本発明の効果が更に一層優れたものとなり、顕著なものとなる。
【００４２】
上述したように、精製工程を混合工程の途中で行ってもよく、例えば、本発明の製造方法が、酸化工程で得られた酸化黒鉛が分散してなる水系分散液と非イオン性界面活性剤及び／又は陽イオン性界面活性剤とを混合する第１混合工程、並びに、非イオン性界面活性剤及び／又は陽イオン性界面活性剤、及び、酸化黒鉛が分散してなる水系分散液と両性界面活性剤とを混合する第２混合工程を含む場合、上述したように第１混合工程と第２混合工程との間で、第１混合工程で得られた混合液を精製してもよい。これにより、続く第２混合工程において、酸化黒鉛と両性界面活性剤との相互作用がより強いものとなる。例えば、非イオン性界面活性剤及び／又は陽イオン性界面活性剤、及び、酸化黒鉛が分散してなる水系分散液は、水系分散液１００質量％に対して硫酸イオンを１０質量％以下含有することが好ましい。該硫酸イオンの含有量は、５質量％以下であることがより好ましく、１質量％以下であることが更に好ましく、０．１質量％以下であることが特に好ましい。また、該硫酸イオンの含有量は、その下限値は特に限定されず、０質量％であってもよい。
また非イオン性界面活性剤及び／又は陽イオン性界面活性剤、及び、酸化黒鉛が分散してなる水系分散液は、ｐＨが２〜１０であることが好ましく、９以下であることがより好ましく、８以下であることが更に好ましい。
【００４３】
本発明の炭素材料複合体の製造方法において、非イオン性界面活性剤及び／又は陽イオン性界面活性剤、及び、酸化黒鉛が分散してなる水系分散液は、水系分散液１００質量％に対して水濃度が２０質量％以上であることが好ましい。
上記水濃度は、２５質量％以上であることがより好ましく、３０質量％以上であることが更に好ましく、３５質量％以上であることが特に好ましい。
また上記水濃度は、例えば、９９質量％以下であることが好ましく、９５質量％以下であることがより好ましい。
【００４４】
なお、上記混合工程は、酸化工程で得られた酸化黒鉛が分散してなる水系分散液と両性界面活性剤とを先ず混合し、次いで、非イオン性界面活性剤及び／又は陽イオン性界面活性剤を混合するものであってもよい。その場合も各種好ましい態様は、上述した、上記混合工程が、酸化工程で得られた酸化黒鉛が分散してなる水系分散液と非イオン性界面活性剤及び／又は陽イオン性界面活性剤とを先ず混合し、次いで、両性界面活性剤を混合する場合と同様である。
【００４５】
（炭素材料複合体の精製工程）
本発明の炭素材料複合体の製造方法において、上記混合工程において少なくとも酸化黒鉛を含む水系分散液と両性界面活性剤とを混合した後、又は、上述したように上記混合工程が上記第１混合工程及び上記第２混合工程を含む場合に第１混合工程と第２混合工程との間に、炭素材料複合体を精製する工程が行われる。なお、精製工程は特に限定されず、従来公知の方法を適宜用いることができるが、例えばろ過、デカンテーション、遠心分離、及び、分液抽出からなる群より選択される少なくとも１種の方法より精製する工程であることが好ましい。
また、中でも、上記水系分散液と上記界面活性剤との混合工程を完了した後、精製工程を行うことが好ましい。なお、第１混合工程と第２混合工程との間で精製工程を行う場合、精製工程により得られる炭素材料複合体に対して更に残りの界面活性剤が混合されるため、精製工程により精製される炭素材料複合体は、当該残りの界面活性剤を含んでいない点で、本発明の製造方法により最終的に得られる炭素材料複合体とは異なるものである。
これらの方法を用いることで、水系分散液中の硫酸を効率的かつ充分に除去することができ、炭素材料複合体を短時間で精製することができる。その結果、炭素材料複合体の精製の際に、炭素材料複合体に含まれる酸化黒鉛が有する反応性の酸素含有官能基が還元及び／又は不活化されてしまうことを充分に防止でき、高品質な炭素材料複合体を得ることができる。なお、本明細書中、精製工程とは、水系分散液から固形不純物（例えば、過マンガン酸塩等の酸化剤等）及び／又は酸化反応時の溶媒（硫酸等の強酸等）を除く工程を言う。
これらの方法の中でも、より好ましくはろ過、分液抽出であり、更に好ましくはろ過である。上記精製工程によれば、両性界面活性剤の作用により水系分散液中で炭素材料複合体粒子の凝集が促進され、炭素材料複合体粒子が大きな凝集体となり、その結果、水系分散液をろ過してもフィルターの目詰まりが起こりにくく、ろ過に要する時間が非常に短い。また、混合工程で更に非イオン性界面活性剤及び／又は陽イオン性界面活性剤を混合した場合は、凝集力の弱い非イオン性界面活性剤による炭素材料複合体の凝集はあまり強固ではないので、凝集塊中に水が入って硫酸を充分に洗い除くことができる。また例えば、混合工程で陽イオン性界面活性剤を混合した場合は、酸化黒鉛が陽イオン性界面活性剤の陽イオン電離基と相互作用することで、陽イオン性界面活性剤の疎水性基が外側を向いて、酸化黒鉛の表面側が疎水性となるところ、その疎水性を利用し、極性の高い硫酸を追い出すことが出来る。このため、炭素材料複合体を精製する方法としてろ過を用いることで、高品質な炭素材料複合体を非常に簡便に得ることができる。
【００４６】
なお、精製される炭素材料複合体は、両性界面活性剤、及び、酸化黒鉛を含むものであってもよく、精製工程前の混合工程で更に非イオン性界面活性剤及び／又は陽イオン性界面活性剤を混合した場合は、更に非イオン性界面活性剤及び／又は陽イオン性界面活性剤を含むものであってもよい。
【００４７】
本発明の炭素材料複合体の製造方法において、炭素材料複合体をより簡便に得る観点からは、上記精製工程は、上述したうちの２種以下の方法により行われることが好ましく、１種の方法により行われることがより好ましい。また、上記方法を繰り返すことなく１工程で完了することが本発明の製造方法における好ましい形態の１つである。
またより充分に炭素材料複合体を精製する観点からは、上記方法は繰り返すことが好ましい。中でも、ろ過、デカンテーション、遠心分離、及び、分液抽出からなる群より選択される少なくとも１種の方法を繰り返して行うことが本発明の製造方法における好ましい形態の１つである。
上記精製工程は、空気中で行ってもよく、窒素、ヘリウム、アルゴン等の不活性ガス雰囲気中で行ってもよい。また、加圧条件下、常圧条件下、減圧条件下のいずれで行ってもよい。
【００４８】
本発明の製造方法は、例えば、ろ過、デカンテーション、遠心分離、及び、分液抽出からなる群より選択される少なくとも１種の方法により炭素材料複合体を精製した後、水洗等のその他の精製工程を含んでいてもよい。なお、上記精製工程の後、水洗を繰り返して行う場合、水洗の回数は、硫酸をより充分に除去し、後述する剥離工程において酸化黒鉛の層をより好適に剥離する観点からは、例えば１回以上であることが好ましく、２回以上であることがより好ましい。また、本発明の製造方法により得られる炭素材料複合体から使用した界面活性剤を除き過ぎない観点からは、水洗の回数は、例えば１０回以下であることが好ましく、７回以下であることがより好ましい。なお、使用した界面活性剤を除き過ぎない観点から、水の代わりに水と使用した界面活性剤との混合液で洗浄してもよい。さらに最終的に得られる炭素材料複合体中の酸化黒鉛と各種界面活性剤との比率を任意に調整することもこの洗浄液を調製することで可能となる。
【００４９】
（剥離工程）
また本発明の製造方法は、更に、上記精製工程で精製された炭素材料複合体に含まれる酸化黒鉛の層間を剥離する工程を含むことが好ましい。剥離工程は、上述したように酸化黒鉛の層間を剥離する工程であり、超音波処理やホモジナイザー処理等によって行うことができ、通常、剥離工程によりその層間が剥離された酸化黒鉛を含む炭素材料複合体は、分散媒に分散する。剥離工程は、精製工程で精製された、両性界面活性剤のみ、又は、両性界面活性剤並びに非イオン性界面活性剤及び／若しくは陽イオン性界面活性剤と、酸化黒鉛とを含んで構成される複合体を、分散媒と混合したうえで行うことができる。
なお、第１混合工程と第２混合工程との間で精製工程を行う場合は、精製工程の後、第２混合工程の前に剥離工程を行ってもよいが、第２混合工程の後に（混合工程が完了した後に）剥離工程を行うことが好ましい。
【００５０】
本発明の炭素材料複合体の製造方法における、剥離工程で用いる分散媒について説明する。両性界面活性剤のみと酸化黒鉛との複合体では、分散媒として有機分散媒（水を含んでいてもよい）を使用でき、有機分散媒は、例えばメタノール、エタノール、１−プロパノール、２−プロパノール等の炭素数１〜３の低級アルコール、アセトン、メチルエチルケトン（ＭＥＫ）、アセトニトリル、ジアセトンアルコール、アセチルアセトン、テトラヒドロフラン等が好ましい。これらの１種又は２種以上の混合分散媒を使用できる。更にこれらの１種又は２種以上の混合分散媒を含む場合は上記好ましい分散媒以外の例えばトルエン、ヘキサンのような非極性分散媒であっても適宜混合することが可能であり、これは本発明の好ましい形態でもある。また、両性界面活性剤と非イオン性界面活性剤と酸化黒鉛との複合体では、分散媒は、水を含有する水系分散媒、有機分散媒（水を含んでいてもよい）のいずれであってもよく、メタノール、エタノール、１−プロパノール、２−プロパノール等の炭素数１〜３の低級アルコール、アセトン、メチルエチルケトン、アセトニトリル、ジアセトンアルコール、アセチルアセトン、テトラヒドロフラン、水等が好ましい。これらの１種又は２種以上の混合分散媒を使用できる。更にこれらの１種又は２種以上の混合分散媒を含む場合は上記好ましい分散媒以外の例えばトルエン、ヘキサンのような非極性分散媒であっても適宜混合することが可能であり、これは本発明の好ましい形態でもある。また、両性界面活性剤と陽イオン性界面活性剤と酸化黒鉛との複合体では、分散媒は、水を含有する水系分散媒、有機分散媒（水を含んでいてもよい）のいずれであってもよく、アセトン、メチルエチルケトン、メチルイソブチルケトン、アセトニトリル、ジアセトンアルコール、アセチルアセトン、テトラヒドロフラン、プロピレンカーボネート、ブタノール、ペンタノール、ヘキサノール等の炭素数４〜１２の脂肪族アルコール等が好ましい。これらの１種又は２種以上の混合分散媒を使用できる。更にこれらの１種又は２種以上の混合分散媒を含む場合は上記好ましい分散媒以外の例えばトルエン、ヘキサンのような非極性分散媒であっても適宜混合することが可能であり、これは本発明の好ましい形態でもある。また、両性界面活性剤と非イオン性界面活性剤と陽イオン性界面活性剤と酸化黒鉛との複合体では、分散媒は、水を含有する水系分散媒、有機分散媒（水を含んでいてもよい）のいずれであってもよく、アセトン、メチルエチルケトン、メチルイソブチルケトン、アセトニトリル、ジアセトンアルコール、アセチルアセトン、テトラヒドロフラン、プロピレンカーボネート、ブタノール、ペンタノール、ヘキサノール等の炭素数４〜１２の脂肪族アルコール、酢酸メチル、酢酸エチル、酢酸ブチル等の鎖状エステル系溶媒、グリコールエーテル、グリコールエステル等のグリコール誘導体等が好ましい。これらの１種又は２種以上の混合分散媒を使用できる。更にこれらの１種又は２種以上の混合分散媒を含む場合は上記好ましい分散媒以外の例えばトルエン、ヘキサンのような非極性分散媒であっても適宜混合することが可能であり、これは本発明の好ましい形態でもある。
上記精製工程により硫酸を充分に除去できることと、両性界面活性剤が表面に結合した酸化黒鉛が有機分散媒と好適に相互作用すること、両性界面活性剤に加えて非イオン性界面活性剤及び／又は陽イオン性界面活性剤も表面に結合した酸化黒鉛は水系分散媒、有機分散媒のいずれにも好適に相互作用することから、剥離工程において酸化黒鉛の層を非常に好適に剥離し、その結果、炭素材料複合体を分散媒に分散させることができる。
【００５１】
また上記分散媒としては、液状高分子化合物もまた好ましい。該液状高分子化合物としては、ポリエチレングリコール、ポリプロピレングリコール、シリコーンオイル等が挙げられ、これらの１種又は２種以上を使用できる。
【００５２】
更に、上記分散媒としては、樹脂前駆体（モノマー）もまた好ましい。樹脂前駆体としては、親水性（水系）樹脂前駆体であっても親油性（有機系）樹脂前駆体であってもよく、従来公知の熱可塑性樹脂の前駆体、熱硬化性樹脂の前駆体、光硬化性樹脂の前駆体等を適宜使用できる。
【００５３】
上記熱可塑性樹脂としては、例えば、ポリエチレン、ポリプロピレン、エチレン−オレフィン共重合体（エチレン−プロピレン共重合体等）、ポリメチルペンテン等のオレフィン系樹脂；ポリ（メタ）アクリレート樹脂、ポリ（メタ）アクリル酸樹脂、ポリ（メタ）アクリロニトリル樹脂等の（メタ）アクリル系樹脂；ポリスチレン、ＡＳ樹脂（アクリロニトリル−スチレン樹脂）、ＡＢＳ樹脂（アクリロニトリル−ブタジエン−スチレン樹脂）、ＡＣＳ樹脂（塩素化ポリエチレン−アクリロニトリル−スチレン樹脂）、ＡＥＳ樹脂（アクリロニトリル−エチレン−スチレン樹脂）等のスチレン系樹脂；ポリ塩化ビニル、ポリ塩化ビニリデン、ポリフッ化ビニリデン等のハロゲン化ビニル樹脂；脂肪族ポリアミド、芳香族ポリアミド等のアミド樹脂；ポリ酢酸ビニル、エチレン−酢酸ビニル共重合体等の酢酸ビニル樹脂；ポリビニルアルコール樹脂、ポリビニルアセタール樹脂、ポリビニルエーテル樹脂、ポリビニルケトン樹脂等のその他のビニル樹脂；ポリエチレンテレフタレート、ポリブチレンテレフタレート、ポリエチレンナフタレート等のポリエステル樹脂；ＰＰＥ樹脂（ポリフェニレンエーテル樹脂）、変性ＰＰＥ樹脂、ポリフェニレンオキシド、ポリフェニレンスルフィド等のフェニレン基含有樹脂；ポリテトラフルオロエチレン等のフッ素樹脂；ポリエーテルエーテルケトン、ポリエーテルケトン、ポリエーテルスルホン、ポリエーテルニトリル等のポリエーテル樹脂；ポリカーボネート；シリコーン樹脂；ポリスルホン樹脂；液晶ポリマー；これら樹脂を得るために用いられるモノマーを適宜組み合わせて得られる共重合体等が挙げられる。
【００５４】
上記熱硬化性樹脂としては、例えばエポキシ樹脂、フェノール樹脂、シアン酸エステル樹脂、メラミン樹脂、ポリイミド樹脂、ビスマレイミド樹脂、ユリア樹脂、アルキド樹脂、シリコーン樹脂、ビニルエステル樹脂、ベンゾオキサジン樹脂、ウレタン樹脂等が挙げられる。
【００５５】
上記光硬化性樹脂としては、例えばウレタン（メタ）アクリル系樹脂、エポキシ（メタ）アクリル系樹脂等の光硬化性（メタ）アクリル系樹脂；ポリビニルアセテート樹脂等のポリビニルカーボネート樹脂等が挙げられる。
【００５６】
上記樹脂前駆体としては、上述した樹脂（例えば、熱可塑性樹脂、熱硬化性樹脂、光硬化性樹脂）を得るために用いられるモノマーを使用でき、中でも、エチレン性不飽和二重結合を有するモノマー（ビニルモノマー）、エポキシ化合物（エポキシモノマー）が好ましい。
上記エチレン性不飽和二重結合を有するモノマーとしては、単官能であってもよく、多官能であってもよく、例えば（メタ）アクリル酸エステル、（メタ）アクリル酸、（メタ）アクリロニトリル等の（メタ）アクリル系モノマー：スチレン、ジビニルベンゼン等のスチレン系モノマー、酢酸ビニル、塩化ビニル、ビニルエーテル、ブタジエン等のその他のビニルモノマー等が挙げられ、これらの１種又は２種以上を使用できる。
また上記エポキシ化合物としては、例えば脂環式エポキシ化合物、芳香族エポキシ化合物、水添エポキシ化合物等が挙げられ、これらの１種又は２種以上を使用できる。
【００５７】
また上記分散媒は、水、有機分散媒、液状高分子化合物、及び、樹脂前駆体からなる群より選択される少なくとも２種を組み合わせた混合分散媒であってもよい。
例えば、水系分散媒又は有機分散媒に、上述した液状高分子化合物や、樹脂前駆体が溶解又は分散しているものであってもよい。
【００５８】
また上記分散媒は、樹脂を含むものであってもよく、例えば、上記分散媒が水及び／又は有機分散媒を含んでいて、該水及び／又は有機分散媒に、上述した樹脂が溶解又は分散しているものであってもよい。樹脂としては、上述した熱可塑性樹脂、熱硬化性樹脂、光硬化性樹脂が挙げられ、これらの１種又は２種以上を使用できる。例えば、水に水溶性樹脂が溶解しているものや、水にエマルション粒子が分散しているもの、有機分散媒にビニル樹脂等のポリマーが溶解しているものを分散媒として好適に使用できる。
なお、有機分散媒として、上述した剥離工程における好ましい有機分散媒を用いることが好ましい。
【００５９】
以上を纏めると、上記分散媒は、水、有機分散媒、液状高分子化合物、樹脂、及び、樹脂前駆体からなる群より選択される１種であってもよく、少なくとも２種を適宜組み合わせた混合分散媒であってもよい。
【００６０】
なお、上述したように、上記分散媒のうち、樹脂及び／又は樹脂前駆体を含む樹脂分散媒としては、例えば、エポキシ化合物（エポキシモノマー）、エポキシ樹脂、エチレン性不飽和二重結合を有するモノマー（ビニルモノマー）、ビニル樹脂、これらモノマーを２種以上組み合わせて得られる共重合体、これらの２種以上の混合分散媒が好ましいものとして挙げられる。また、該樹脂分散媒が、更に、有機分散媒及び／又は水を含むものであっても構わない。
【００６１】
なお、上記剥離工程における分散媒中の硫酸含有量は、例えば、分散媒１００質量％に対して０．１質量％以下であることが好ましい。
【００６２】
上記剥離工程は、例えば空気中、又は、窒素、ヘリウム、アルゴン等の不活性ガス雰囲気中で行うことができる。また、上記剥離工程は、その温度条件は特に限定されないが、例えば１０〜５０℃の範囲内で行うことが好ましい。また、また、上記剥離工程は、その圧力条件は特に限定されず、加圧条件下、常圧条件下、減圧条件下のいずれで行ってもよいが、例えば常圧条件下で行うことが好ましい。
上記剥離工程の時間は、炭素材料複合体分散液の総量、剥離装置のサイズにより適宜調整すればよいが、例えば、１分〜１２０時間とすることができる。また、１〜１００分とすることが好ましく、２〜８０分とすることがより好ましい。
【００６３】
（黒鉛を酸化する工程）
上記黒鉛を酸化する工程は、黒鉛が酸化されることになる限り、その方法は特に制限されず、上述したＨｕｍｍｅｒｓ法、Ｂｒｏｄｉｅ法、Ｓｔａｕｄｅｎｍａｉｅｒ法等のいずれの方法における黒鉛の酸化方法を用いてもよく、Ｈｕｍｍｅｒｓ法における酸化方法を採用した、黒鉛と硫酸とを含む混合液に過マンガン酸塩を添加する工程であってもよい。
【００６４】
上述した黒鉛を酸化する方法では、上記酸化工程は、通常、酸を用いて黒鉛を酸化する。
本発明の製造方法は、精製工程に供される水系分散液中に酸が残留するが、該酸が残留していても、両性界面活性剤が酸化黒鉛と相互作用して凝集し、酸等の不純物を容易に除くことが可能になるという意外な作用が発現する。その結果、高品質な炭素材料複合体を簡便に製造することができる。
【００６５】
中でも、上記酸化工程が、黒鉛と硫酸とを含む混合液に過マンガン酸塩を添加する工程であることは、本発明の好適な実施形態の１つである。
また上記酸化工程において、硫酸の使用量は、黒鉛に対する硫酸の質量比（硫酸／黒鉛）が２５〜６０となる量であることが好ましい。該質量比が２５以上であることにより、酸化反応中に反応組成物（混合液）の高粘度化を充分に防止して酸化黒鉛を効率的に製造することができる。また、該質量比が６０以下であることにより、廃液量を充分に少なくすることができる。
【００６６】
上記酸化工程に用いる黒鉛は、平均粒子径が３μｍ以上、８０μｍ以下であることが好ましい。このような平均粒子径のものを用いることで、酸化反応をより効率的に進めることができる。黒鉛の平均粒子径は、より好ましくは３．２μｍ以上、７０μｍ以下である。
上記平均粒子径は、レーザー回折・散乱式粒度分布測定装置により測定した体積基準の平均粒子径を採用することが好ましい。
【００６７】
上記酸化工程に用いる黒鉛の形状は特に制限されず、微粉状、粉状、粒状、顆粒状、鱗片状、多面体状、ロッド状、曲面含有状等が挙げられる。なお、平均粒子径が上述のような範囲の粒子は、例えば、粒子を粉砕機等により粉砕する方法や、粒子をふるい等にかけて粒子径を選別する方法、これら方法の組み合わせのほか、粒子を製造する段階で調製条件を最適化し、所望の粒子径の粒子を得る方法等により製造することが可能である。
【００６８】
上記黒鉛と硫酸とを含む混合液中における黒鉛の含有量は、混合液１００質量％に対して０．５質量％以上であることが好ましく、１質量％以上であることがより好ましく、１．５質量％以上であることが更に好ましく、２質量％以上であることが特に好ましい。該黒鉛の含有量は、１０質量％以下であることが好ましく、８質量％以下であることがより好ましく、７質量％以下であることが更に好ましく、６質量％以下であることが特に好ましい。
本発明の製造方法における酸化工程に用いる黒鉛は、１種のみであってもよく、上記平均粒子径、形状等のいずれかにおいて異なる２種以上のものを用いてもよい。
【００６９】
上記酸化工程が黒鉛と硫酸とを含む混合液に過マンガン酸塩を添加する工程である場合、上記酸化工程で添加する過マンガン酸塩としては、過マンガン酸ナトリウム、過マンガン酸カリウム、過マンガン酸アンモニウム、過マンガン酸銀、過マンガン酸亜鉛、過マンガン酸マグネシウム、過マンガン酸カルシウム、過マンガン酸バリウム等が挙げられ、これらの１種又は２種以上を使用できるが、中でも過マンガン酸ナトリウム、過マンガン酸カリウムが好ましく、過マンガン酸カリウムがより好ましい。
【００７０】
上記酸化工程が黒鉛と硫酸とを含む混合液に過マンガン酸塩を添加する工程である場合、上記酸化工程における上記過マンガン酸塩の全添加量は、上記混合液中の黒鉛量１００質量％に対し、５０〜５００質量％であることが好ましい。これにより、酸化黒鉛を安全かつ効率的に製造することができる。なお、酸化剤の全添加量を変化させることで、酸化黒鉛に導入される酸素原子の量を調節することができる。
【００７１】
上記酸化工程が黒鉛と硫酸とを含む混合液に過マンガン酸塩を添加する工程である場合、上記酸化工程では、過マンガン酸塩を一括で添加してもよく、複数回に分けて添加してもよく、また連続的に添加しても良いが、複数回に分けて添加するか連続的に添加することが好ましい。これにより、酸化反応が急激に進行することを抑えて反応の制御をよりしやすくすることができる。
上記過マンガン酸塩を複数回に分けて添加する場合、１回当たりの添加量は、それぞれ同じであってもよく、異なっていてもよい。
【００７２】
上記酸化工程が黒鉛と硫酸とを含む混合液に過マンガン酸塩を添加する工程である場合、上記酸化工程では、上記混合液の温度を１０〜５０℃の範囲内に維持しながら過マンガン酸塩を添加することが好ましい。このような温度範囲に維持することで、酸化反応を制御しながら充分に進行させることができる。
また上記酸化工程が黒鉛と硫酸とを含む混合液に過マンガン酸塩を添加する工程である場合、上記酸化工程は、上記混合液の温度変化を３０℃以下に維持しながら過マンガン酸塩を添加する工程であることが好ましい。これにより、より安定的に酸化工程を行うことができる。
【００７３】
上記酸化工程が黒鉛と硫酸とを含む混合液に過マンガン酸塩を添加する工程である場合、上記酸化工程では、安定的に酸化工程を行う観点から、過マンガン酸塩を１０分〜１０時間の間にわたって添加することが好ましい。
【００７４】
上記酸化工程は、公知の撹拌機等を用いて撹拌しながら行うことが好ましい。
上記酸化工程は、例えば空気中、又は、窒素、ヘリウム、アルゴン等の不活性ガス雰囲気中で行うことができる。また、上記酸化工程は、その圧力条件は特に限定されず、加圧条件下、常圧条件下、減圧条件下のいずれであってもよいが、例えば常圧条件下で行うことが好ましい。
上記酸化工程は、連続的に行ってもよいし、断続的に行ってもよい。
【００７５】
上記混合液は、黒鉛、硫酸、及び、必要に応じてその他の成分を混合して得ることができる。上記混合は、公知の方法で適宜行うことが可能であるが、例えば、超音波処理を行ったり、公知の分散機を用いたりして黒鉛を均一に分散させることが好ましい。
【００７６】
本発明の炭素材料複合体の製造方法は、上述した黒鉛を酸化する工程と、上記精製工程との間に、熟成工程、酸化反応停止工程、濃縮工程等のその他の工程を含んでいてもよい。上述したように、例えば、酸化反応停止工程で反応組成物に水及び／又は過酸化水素水を添加した液を精製工程で水系分散液として用いることが好ましい。
【００７７】
上記熟成工程において、酸化工程で得られた反応組成物を熟成させる温度及び時間は適宜選択すればよいが、反応組成物を０〜９０℃の温度に維持することが好ましい。
また熟成させる時間は、０．１〜２４時間であることが好ましい。
【００７８】
上記酸化反応停止工程は、空気中で行ってもよく、窒素、ヘリウム、アルゴン等の不活性ガス雰囲気中で行ってもよい。また真空中で行っても良い。
上記酸化反応停止工程は、例えば、反応組成物の温度を５〜１５℃に設定し、反応組成物に水を添加し、次いで還元剤として過酸化水素水を添加したり、過酸化水素水のみを添加したりして行うことができる。また、反応組成物を、５〜２５℃に設定した、水又は過酸化水素水に添加して行ってもよい。
上記酸化反応停止工程の時間は、例えば０．０１〜５時間とすることができる。
【００７９】
上記濃縮工程により反応組成物から酸や水を適度に除去することで、酸や水の量を好適な範囲内に調節することができる。この工程は、遠心分離、水等を加え再分散、ろ過、減圧濃縮等の方法を使用して行うことができる。また、これらの工程は繰り返してもよいが、繰り返すことなく１工程で完了することが好ましい。
【００８０】
本発明の製造方法は、上記精製工程の後、該精製工程で精製される炭素材料複合体に含まれる酸化黒鉛と、酸化黒鉛の酸素含有官能基と反応する化合物とを反応させて酸化黒鉛誘導体を得る工程を含んでいてもよい。
上記酸化黒鉛の酸素含有官能基と反応する化合物は、例えば、アルコール、シラン化合物、脂肪酸（塩）、脂肪酸エステル、イソシアネート化合物、及び、アミンからなる群より選択される少なくとも１種を含むことが好ましい。なお、シラン化合物は、酸化黒鉛の酸素含有官能基との反応性を良好なものとする観点から、珪素原子と直接結合したシロキシ基及び／又はアルコキシ基を有することが好ましい。
【００８１】
＜炭素材料複合体＞
本発明は、両性界面活性剤及び酸化黒鉛を含んで構成される炭素材料複合体である。本発明の炭素材料複合体は、有機分散媒中で好適に分散することができる。本発明の炭素材料複合体の好ましい形態は、非イオン性界面活性剤及び／又は陽イオン性界面活性剤と、両性界面活性剤と、酸化黒鉛とを含んで構成される炭素材料複合体である。また、本発明の炭素材料複合体の別の好ましい形態は、両性界面活性剤、及び、酸化黒鉛を含んで構成される炭素材料複合体であって、該両性界面活性剤は、陽イオン電離基、陰イオン電離基、及び、該陽イオン電離基又は該陰イオン電離基よりも極性が低い親水性基を有する炭素材料複合体でもある。これらの炭素材料複合体は、水系分散媒、有機分散媒のいずれにも好適に分散することができる。
上記酸化黒鉛は、酸素原子数に対する炭素原子数の比（Ｃ／Ｏ）が５．５以下であることが好ましい。該比は、５以下であることが好ましく、４以下であることがより好ましい。また、１以上であることが好ましい。
酸素原子数に対する炭素原子数の比は、ＸＰＳ測定で得られるＯ１ｓ領域の全ピーク面積とＣ１ｓ領域の全ピーク面積との比率により確認することができる。
本発明の炭素材料複合体は、本発明の炭素材料複合体の製造方法により得ることができる。
【００８２】
＜分散体＞
本発明は、本発明の炭素材料複合体が分散媒中に分散してなる分散体でもある。本発明の炭素材料複合体（両性界面活性剤と非イオン性界面活性剤及び／又は陽イオン性界面活性剤と酸化黒鉛との複合体）を分散する分散媒は、水系分散媒、有機分散媒（水を含んでいてもよい）のいずれでもよく、メタノール、エタノール、１−プロパノール、２−プロパノール等の炭素数１〜３の低級アルコール、ブタノール、ペンタノール、ヘキサノール等の炭素数４〜１２の脂肪族アルコール、アセトン、メチルエチルケトン（ＭＥＫ）、アセトニトリル、ジアセトンアルコール、アセチルアセトン、テトラヒドロフラン、プロピレンカーボネート、酢酸メチル、酢酸エチル、酢酸ブチル等の鎖状エステル系溶媒等が好ましい。また、両性界面活性剤のみと酸化黒鉛との複合体を分散するための分散媒は、比較的極性が高い有機分散媒（水を含んでいてもよい）であり、比較的極性が高い有機分散媒としては、例えばメタノール、エタノール、１−プロパノール、２−プロパノール等の炭素数１〜３の低級アルコール、アセトン、メチルエチルケトン、アセトニトリル、ジアセトンアルコール、アセチルアセトン等が好ましい。
なお、これら分散媒の１種又は２種以上の混合分散媒を使用できる。
【００８３】
また上記分散媒として、水、有機分散媒の他、上述した液状高分子化合物、樹脂、又は、樹脂前駆体を好適に使用できる。液状高分子化合物、樹脂、樹脂前駆体としては剥離工程の説明で示したものを用いることができ、その好ましいものは、それぞれ、剥離工程の説明で上述したものと同様である。
液状高分子化合物としては、例えば、ポリエチレングリコール、ポリプロピレングリコールが好適なものとして挙げられる。
樹脂としては、例えば、（メタ）アクリル樹脂等のビニル樹脂、エポキシ樹脂が好適なものとして挙げられる。
樹脂前駆体としては、例えば、（メタ）アクリルモノマー等のビニルモノマー、エポキシモノマーが好適なものとして挙げられる。
上記分散媒は、水、有機分散媒、液状高分子化合物、樹脂、及び、樹脂前駆体からなる群より選択される少なくとも２種を適宜組み合わせた混合分散媒であってもよい。好ましい組み合わせは、剥離工程において上述した通りである。
なお、上記有機分散媒としては、上述した剥離工程における好ましい有機分散媒を用いることが好ましい。
本発明の分散体中の本発明の炭素材料複合体の含有割合は、適宜調整することができる。
【００８４】
上述したように、本発明の分散体は、本発明の炭素材料複合体が樹脂及び／又は樹脂前駆体中に分散してなるもの（樹脂分散体）であってもよい。なお、樹脂分散体は、更に、分散媒として水、有機分散媒、及び、液状高分子化合物からなる群より選択される少なくとも１種を含むものであっても構わない。
【００８５】
上記樹脂分散体の形態は、液体状又はゲル状の組成物であってもよく、固形状のもの（例えば、成形体）であってもよい。
上記樹脂分散体は、例えば、本発明の炭素材料複合体を水系分散媒又は有機分散媒中に分散してなる分散体、又は、本発明の炭素材料複合体そのもの（粉体）と、上述した樹脂（熱可塑性樹脂、熱硬化性樹脂、又は、光硬化性樹脂）とを混錬（好ましくは、樹脂を溶融させたうえで混錬）する工程を経て得ることができる。
また上記成形体は、例えば、本発明の樹脂分散体であって、液体状又はゲル状の組成物であるものを用いて得ることができ、例えば、該組成物を塗布・成膜したり、成形したり、該組成物中の樹脂前駆体等を重合・硬化したりして得ることができる。
本発明の樹脂分散体としては、例えば、液体状又はゲル状の組成物；膜（フィルム）、シート、繊維、ペレット、粒子等の固形状のもの等が挙げられる。
上記膜としては、塗膜、自立膜等が挙げられる。
【００８６】
＜酸化黒鉛の製造方法＞
本発明は、酸化黒鉛を製造する方法であって、該製造方法は、黒鉛を酸化する工程、該酸化工程で得られた酸化黒鉛が分散してなる水系分散液と両性界面活性剤とを混合する工程、並びに、酸化黒鉛を精製する工程を含む酸化黒鉛の製造方法でもある。
本発明の酸化黒鉛の製造方法の好ましい一実施形態では、上記精製工程は、ろ過、デカンテーション、遠心分離、及び、分液抽出からなる群より選択される少なくとも１種の方法により炭素材料複合体を精製する工程である。
本発明の酸化黒鉛の製造方法は、上述した本発明の炭素材料複合体の製造方法と同様の方法により行うことができるが、例えば、上述した特定の精製工程を繰り返し行ったり、該精製工程の後、水洗を繰り返し行ったりすることで、不純物と共に使用した界面活性剤を除くことで酸化黒鉛を得ることができる。なお、界面活性剤を除く観点からは、界面活性剤を含まない水による洗浄（上記水洗）が好ましい。本発明の酸化黒鉛の製造方法は、高品質な酸化黒鉛を簡便に得ることができるものである。
例えば、上記酸化黒鉛を精製する工程は、両性界面活性剤が実質的に残存しないように両性界面活性剤を除く工程と言い換えることができる。
両性界面活性剤が実質的に残存しないとは、例えば両性界面活性剤の質量割合が１０００ｐｐｍ以下であることをいう。
【００８７】
本発明の炭素材料複合体の製造方法で得られる炭素材料複合体、本発明の炭素材料複合体、本発明の分散体、本発明の酸化黒鉛の製造方法で得られる酸化黒鉛のいずれも、触媒、電池やキャパシタの電極活物質、熱電変換材料、導電性材料、発光材料、潤滑用添加剤、高分子用添加剤、透過膜材料、抗菌材料、撥水材料、吸着材料等として好適に用いることができる。
本発明の製造方法で得られる炭素材料複合体や酸化黒鉛は有機分散媒中で好適に分散することから、上記の中でも、水や湿気の存在が望ましくない用途に特に好適に用いることができる。
なお、上記電池としては、例えば、リチウムイオン二次電池、固体高分子型燃料電池、金属−空気電池等が挙げられる。
上記熱電変換材料が用いられる熱電変換装置としては、例えば、地熱・温泉熱発電機、太陽熱発電機、工場や自動車等の廃熱発電機、体温発電機等の発電機や、該発電機を電源の少なくとも一つとして用いた各種電気製品、電動機、人工衛星等が挙げられる。
【実施例】
【００８８】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
【００８９】
＜酸化黒鉛含有水系分散液の合成＞
（合成例１）
酸化黒鉛を以下の工程で合成した。反応容器にあらかじめ黒鉛（伊藤黒鉛株式会社製Ｚ−２５）１５ｇ、硫酸（和光純薬工業株式会社製）６４０ｇを入れ、３０℃に調整しながら過マンガン酸カリウム（和光純薬工業株式会社製）４５ｇを入れた。投入後、３０分、３５℃に昇温し２時間反応させた。反応後反応液を水１０７０ｍｌ、３０％過酸化水素水（和光純薬工業株式会社製）４２ｍｌを加え反応停止させ、酸化黒鉛含有水系分散液（水総質量１８１２ｇ、原料黒鉛換算濃度０．８３％、水濃度６１％、硫酸イオン濃度３６％）を得た。得られた酸化黒鉛含有水系分散液中の酸化黒鉛のＣ／Ｏは１．８であった。
【００９０】
＜精製効率の評価＞
（実施例１）
上記合成例１で得られた酸化黒鉛含有水系分散液（１００ｇ）に、原料黒鉛に対し０．７５質量当量のラウリルベタイン（富士フイルム和光純薬株式会社製）を投入し凝集させた。撹拌の後、ろ過したところ、ろ過性は非常に良好（１０分以内にろ過が完了）であった。またろ過ウェットケーキに水を投入した後ろ過を行い水洗したところ、良好なろ過性を維持（１０分以内にろ過が完了）していた。水洗は２回行い、２回とも良好なろ過性を維持していた。
【００９１】
（実施例２）
両性界面活性剤として原料黒鉛に対し０．７５質量当量のラウリルベタイン（富士フイルム和光純薬株式会社製）の代わりに同当量のラウリルジメチルアミンオキシド（花王株式会社製）を用いた以外は実施例１に記載の方法と同様にろ過性を確認したところ、ろ過性は良好であった。
【００９２】
（実施例３）
両性界面活性剤として原料黒鉛に対し０．７５質量当量のラウリルベタイン（富士フイルム和光純薬株式会社製）の代わりに同当量のラウリルスルホベタイン（東京化成工業株式会社製）を用いた以外は実施例１に記載の方法と同様にろ過性を確認したところ、ろ過性は良好であった。
【００９３】
（実施例４）
上記合成例１で得られた酸化黒鉛含有水系分散液（１００ｇ）に原料黒鉛に対し０．４５質量当量の非イオン性界面活性剤であるソフタノール１２０（株式会社日本触媒製）と両性界面活性剤である０．３０質量当量のラウリルベタイン（富士フイルム和光純薬株式会社製）を投入し凝集させた。撹拌の後、ろ過したところ、ろ過性は非常に良好（１０分以内にろ過が完了）であった。またろ過ウェットケーキに水を投入した後ろ過を行い水洗したところ、良好なろ過性を維持（１０分以内にろ過が完了）していた。水洗は２回行い、２回とも良好なろ過性を維持していた。
【００９４】
（実施例５）
上記合成例１で得られた酸化黒鉛含有水系分散液（１００ｇ）に原料黒鉛に対し０．４５質量当量の陽イオン性界面活性剤であるラウリルピリジニウム塩化物（富士フイルム和光純薬株式会社製）と両性界面活性剤である０．３０質量当量のラウリルベタイン（富士フイルム和光純薬株式会社製）を投入し凝集させた。撹拌の後、ろ過したところ、ろ過性は非常に良好（１０分以内にろ過が完了）であった。またろ過ウェットケーキに水を投入した後ろ過を行い水洗したところ、良好なろ過性を維持（１０分以内にろ過が完了）していた。水洗は２回行い、２回とも良好なろ過性を維持していた。
【００９５】
（実施例６）
上記合成例１で得られた酸化黒鉛含有水系分散液（１００ｇ）に原料黒鉛に対し０．１５質量当量の非イオン性界面活性剤であるソフタノール１２０（株式会社日本触媒製）、０．３０質量当量の陽イオン性界面活性剤であるラウリルピリジニウム塩化物（富士フイルム和光純薬株式会社製）、及び両性界面活性剤である０．３０質量当量のラウリルベタイン（富士フイルム和光純薬株式会社製）を投入し凝集させた。撹拌の後、ろ過したところ、ろ過性は非常に良好（１０分以内にろ過が完了）であった。またろ過ウェットケーキに水を投入した後ろ過を行い水洗したところ、良好なろ過性を維持（１０分以内にろ過が完了）していた。水洗は２回行い、２回とも良好なろ過性を維持していた。
【００９６】
（比較例１）
凝集剤を用いないものとして、両性界面活性剤（ラウリルベタイン）を添加しなかった以外は実施例１に記載の方法と同様にろ過性を確認したところ、ろ過性は非常に悪く、ろ紙が詰まり、ろ過不可能であった。
【００９７】
（比較例２）
両性界面活性剤の代わりに陰イオン性界面活性剤を使用したものとして、原料黒鉛に対し０．７５質量当量のラウリルベタイン（富士フイルム和光純薬株式会社製）の代わりに同当量の直鎖ドデシルベンゼンスルホン酸ナトリウム（和光純薬工業株式会社製）を用いた以外は実施例１に記載の方法と同様にろ過性を確認したところ、ろ過性は非常に悪く、ろ紙が詰まり、ろ過不可能であった。
【００９８】
＜酸化黒鉛複合体の分散＞
（実施例７）
実施例１で得られた酸化黒鉛複合体含有ウェットケーキ（原料黒鉛１ｇ相当分）にアセトン１００ｇを加え、撹拌した後、３０分超音波を印加し、酸化黒鉛複合体のアセトン分散体を作製した。アセトン分散体を２４時間静置したところ、相分離は起きず均一な外観を維持しており、非常に良好な分散性を示していた。
【００９９】
（実施例８）
使用した酸化黒鉛複合体含有ウェットケーキが実施例２で得られたものであること以外は実施例７に記載の方法と同様にして酸化黒鉛複合体のアセトン分散体を作製した後２４時間静置したところ、アセトン分散体は均一な外観を維持しており、非常に良好な分散性を示していた。
【０１００】
（実施例９）
使用した酸化黒鉛複合体含有ウェットケーキが実施例３で得られたものであること以外は実施例７に記載の方法と同様にして酸化黒鉛複合体のアセトン分散体を作製した後２４時間静置したところ、アセトン分散体は均一な外観を維持しており、非常に良好な分散性を示していた。
【０１０１】
（実施例１０）
使用した分散媒が２−プロパノールであること以外は実施例９に記載の方法と同様にして酸化黒鉛複合体の２−プロパノール分散体を作製した後２４時間静置したところ、２−プロパノール分散体は均一な外観を維持しており、非常に良好な分散性を示していた。
【０１０２】
（実施例１１）
使用した分散媒がメタノールであること以外は実施例９に記載の方法と同様にして酸化黒鉛複合体のメタノール分散体を作製した後２４時間静置したところ、メタノール分散体は均一な外観を維持しており、良好な分散性を示していた。
【０１０３】
（実施例１２）
使用した酸化黒鉛複合体含有ウェットケーキが実施例４で得られたものであること以外は実施例７に記載の方法と同様にして酸化黒鉛複合体のアセトン分散体を作製した後２４時間静置したところ、アセトン分散体は均一な外観を維持しており、非常に良好な分散性を示していた。
【０１０４】
（実施例１３）
使用した分散媒がメタノールであること以外は実施例１２に記載の方法と同様にして酸化黒鉛複合体のメタノール分散体を作製した後２４時間静置したところ、メタノール分散体は均一な外観を維持しており、非常に良好な分散性を示していた。また両イオン性界面活性剤のみを使用した実施例１１と比較するとさらに良好な分散性を示した。
【０１０５】
（実施例１４）
使用した酸化黒鉛複合体含有ウェットケーキが実施例５で得られたものであること以外は実施例７に記載の方法と同様にして酸化黒鉛複合体のアセトン分散体を作製した後２４時間静置したところ、アセトン分散体は均一な外観を維持しており、非常に良好な分散性を示していた。
【０１０６】
（実施例１５）
使用した分散媒が１−ヘキサノールであること以外は実施例１４に記載の方法と同様にして酸化黒鉛複合体の１−ヘキサノール分散体を作製した後２４時間静置したところ、１−ヘキサノール分散体は均一な外観を維持しており、非常に良好な分散性を示していた。
【０１０７】
（実施例１６）
使用した酸化黒鉛複合体含有ウェットケーキが実施例６で得られたものであること以外は実施例７に記載の方法と同様にして酸化黒鉛複合体のアセトン分散体を作製した後２４時間静置したところ、アセトン分散体は均一な外観を維持しており、非常に良好な分散性を示していた。
【０１０８】
（実施例１７）
使用した分散媒が１−ヘキサノールであること以外は実施例１６に記載の方法と同様にして酸化黒鉛複合体の１−ヘキサノール分散体を作製した後２４時間静置したところ、１−ヘキサノール分散体は均一な外観を維持しており、非常に良好な分散性を示していた。
【０１０９】
（実施例１８）
使用した分散媒が酢酸エチルであること以外は実施例１６に記載の方法と同様にして酸化黒鉛複合体の酢酸エチル分散体を作製した後２４時間静置したところ、酢酸エチル分散体は均一な外観を維持しており、非常に良好な分散性を示していた。
【０１１０】
（実施例１９〜２８）
実施例８で得られた分散体１０部を、液状エポキシｊＥＲ８２８ＵＳ（実施例１９）、日本化薬株式会社製エポキシ硬化用酸無水物ＫＡＹＡＨＡＲＥＤ  ＭＣＤ（実施例２０）、アクリル酸（実施例２１）、アクリル酸ブチル（実施例２２）、アクリル酸２−エチルヘキシル（実施例２３）、メタクリル酸（実施例２４）、メタクリル酸メチル（実施例２５）、メタクリル酸シクロヘキシル（実施例２６）、酢酸ビニル（実施例２７）、スチレン（実施例２８）のそれぞれ９０部と混合し各モノマーを主な分散媒とする分散体を調製した。得られた分散体はそれぞれ非常に良好に分散し、凝集塊の発生がなかった。またその後の硬化特性にも影響はなかった。
このことから本発明の炭素材料複合体はモノマーに対しても凝集することなく良好に分散することがわかる。
【０１１１】
実施例１〜６及び比較例１、２の結果から、精製工程前に両性界面活性剤を添加することで、良好な精製効率を示した。また実施例７〜２８の結果から上記精製法で得られた炭素材料複合体（酸化黒鉛複合体）は各種分散媒に良好な分散性を示した。本発明の炭素材料複合体の製造方法により、高品質な炭素材料複合体を低コストで簡便に得ることができる。また、本発明の炭素材料複合体は各界面活性剤を調整することで様々な溶媒に分散させることが出来、種々の溶媒の炭素材料複合体分散体を得ることが出来る。